【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
第１の電極（３２）と第２の電極（３４）との間に導電経路をもたらす導電性粒子を、前記第１の電極（３２）と前記第２の電極（３４）との間に、前記第１の電極（３２）と前記第２の電極（３４）に接触させて配置することであって、前記第１の電極（３２）は第１のゼーベック係数を呈し、前記第２の電極（３４）は前記第１のゼーベック係数よりも大きい第２のゼーベック係数を呈し、前記粒子は前記第１のゼーベック係数と前記第２のゼーベック係数との間の第３のゼーベック係数を呈する、配置すること、
前記粒子を、低温固相から高温固相への加熱相転移のための温度を上回る、より高い温度まで加熱しながら圧縮することであって、前記加熱することは、前記第２の電極（３４）から前記粒子を通って前記第１の電極（３２）に電流を印加し、したがって前記第１の電極（３２）と前記粒子との間の接合点、及び前記第２の電極（３４）と前記粒子との間の接合点でペルティエ効果により熱を生成することを含む、加熱しながら圧縮すること、
前記加熱の結果、前記粒子を前記低温固相から前記高温固相に相転移させること、
前記粒子の前記加熱相転移の後、前記粒子を、前記高温固相から前記低温固相への冷却相転移のための温度を下回る、より低い温度まで冷却しながら圧縮することであって、前記冷却することは、前記第１の電極（３２）から前記粒子を通って前記第２の電極（３４）に電流を印加し、したがって前記第１の電極（３２）と前記粒子との間の前記接合点、及び前記第２の電極（３４）と前記粒子との間の前記接合点でペルティエ効果により熱を取り除くことを含む、冷却しながら圧縮すること、
前記冷却の結果、前記粒子を前記高温固相から前記低温固相に相転移させること、及び
前記粒子を圧縮しながら前記加熱相転移及び前記冷却相転移させることにより、前記粒子を緻密化すること
を含む方法。
【請求項２】
前記第２のゼーベック係数は、前記加熱相転移のための前記温度及び前記冷却相転移のための前記温度において前記第１のゼーベック係数よりも５μＶ／Ｋ以上大きく、前記第３のゼーベック係数は、前記加熱相転移のための前記温度及び前記冷却相転移のための前記温度で前記第１のゼーベック係数及び前記第２のゼーベック係数と少なくとも２０％異なる、請求項１に記載の方法。
【請求項３】
前記粒子は主にチタンを含み、前記低温固相がα相であり、前記高温固相がβ相である、請求項１又は２に記載の方法。
【請求項４】
前記粒子を加熱しながら圧縮すること、及び前記粒子を冷却しながら圧縮することの両方が、前記粒子を４８．３ＭＰａ（７ｋｓｉ）未満で圧縮することを含む、請求項１から３のいずれか一項に記載の方法。
【請求項５】
前記加熱することは、ペルティエ効果以外の手段による前記粒子への導電性熱伝達を更に含む、請求項１から４のいずれか一項に記載の方法。
【請求項６】
前記加熱相転移のための前記温度及び前記冷却相転移のための前記温度は同一であり、前記加熱することは、前記相転移温度を１〜１０％上回る温度まで前記粒子を加熱することを含み、前記冷却することは、前記相転移温度を１〜１０％下回る温度まで前記粒子を冷却することを含む、請求項１から５のいずれか一項に記載の方法。
【請求項７】
前記第２の電極（３４）から前記粒子を通って前記第１の電極（３２）に印加される前記電流、及び前記第１の電極（３２）から前記粒子を通って前記第２の電極（３４）に印加される前記電流は、交流電流である、請求項１から６のいずれか一項に記載の方法。
【請求項８】
前記交流電流は、前記電極間の距離に一致する周波数で、且つ、前記第１の電極（３２）と前記粒子との間の前記接合点、及び前記第２の電極（３４）と前記粒子との間の前記接合点において１〜１５アンペア／平方ミリメートルで供給される、請求項７に記載の方法。
【請求項９】
前記粒子は未完成部品の総体積分含まれ、前記粒子を前記低温固相から前記高温固相に前記相転移させることは前記総体積の９５％より多くを相転移させることを含み、前記粒子を前記高温固相から前記低温固相に前記相転移させることは、前記総体積の９５％より多くを相転移させることを含む、請求項１から８のいずれか一項に記載の方法。
【請求項１０】
前記粒子を緻密化することは、前記加熱相転移及び前記冷却相転移を繰り返しサイクル化することを含み、それによって、前記粒子を圧縮しながら前記加熱相転移及び前記冷却相転移させることにより一体型部品へと超塑性成形する、請求項１から９のいずれか一項に記載の方法。
【請求項１１】
前記加熱相転移及び前記冷却相転移をサイクル化することが、１０回より多く繰り返される、請求項１０に記載の方法。
【請求項１２】
第１のゼーベック係数を呈する第１の電極（３２）、及び前記第１のゼーベック係数よりも大きい第２のゼーベック係数を呈する第２の電極（３４）、
ダイキャビティであって、導電性粒子が前記ダイキャビティ内に配置されたときに前記第１の電極（３２）及び前記第２の電極（３４）に接触し、前記第１の電極と前記第２の電極との間に導電経路をもたらすように、前記第１の電極（３２）と前記第２の電極（３４）との間に位置するダイキャビティ、
前記第１の電極（３２）及び前記第２の電極（３４）に電気的に接続された交流電源（７０）、及び
前記粒子を圧縮しながら加熱相転移及び冷却相転移させることにより前記粒子を緻密化するために交流電流が印加されたときに、前記粒子の十分な圧縮を可能にするように構成された圧密プレス機
を備える装置であって、
前記電源（７０）は、選択的に電流の流れの方向を変化させて、前記第２の電極（３４）から前記粒子を通って前記第１の電極（３２）に電流を印加するか、又は前記第１の電極（３２）から前記粒子を通って前記第２の電極（３４）に前記電流を印加することができるように構成され、
前記電源（７０）は、前記第１の電極（３２）と前記粒子との間の接合点、及び前記第２の電極（３４）と前記粒子との間の接合点で、前記電流の流れの方向に応じて、ペルティエ効果加熱及びペルティエ効果冷却を生じさせるのに十分な電流周波数及び十分な電流量を生成できるように構成され、前記電流周波数が十分であることは、前記粒子を通る前記第１の電極と前記第２の電極との間の距離に依存する、
装置。
【請求項１３】
前記第２のゼーベック係数は、２０°Ｃで測定したときに前記第１のゼーベック係数よりも５μＶ／Ｋ以上大きい、請求項１２に記載の装置。
【請求項１４】
前記第１の電極（３２）は、前記第１の電極（３２）と前記粒子との間の前記接合点でモリブデン又はタングステンから本質的に構成され、且つ／又は、前記第２の電極（３４）は、前記第２の電極（３４）と前記粒子との間の前記接合点でパラジウム、黒鉛、又はコンスタンタンから本質的に構成される、請求項１２又は１３に記載の装置。
【請求項１５】
前記十分な電流周波数は前記電極間の距離に一致し、前記十分な電流量は、前記第１の電極（３２）と前記粒子との間の前記接合点、及び前記第２の電極（３４）と前記粒子との間の前記接合点で１〜１５アンペア／平方ミリメートルを含み、前記十分な圧縮は、前記第１の電極（３２）及び／又は前記第２の電極（３４）により前記粒子に印加されたときに４８．３ＭＰａ（７ｋｓｉ）未満を含む、請求項１２から１４のいずれか一項に記載の装置。